(57)【要約】【課題】従来、各種工場、倉庫、駐車場などの防水、防塵、耐水性などの要求される床には塗り床、強化樹脂床などの樹脂防水材が施工されてきたが、施工後に閉じ込められた水分が床を突き上げることによる膨れが発生するケースや、下地のひび割れなどが防水層に波及してクラックとなり漏水する場合があつた。【解決手段】下地に、タツクコート層、樹脂モルタル層、目止め層、緩衝層、強化樹脂層などを順次施工して仕上げることにより、下地中の水分による膨れを防止するとともに、緩衝層によりひび割れなど下地の動きを吸収して強化樹脂層のクラックを防止して漏水を回避できる床構造体を得た。【選択図】なし。【特許請求の範囲】
【請求項１】
下地に、必要により第１プライマー層を設けたのち、タックコート層、樹脂モルタル層、目止め層、第２プライマー層、緩衝層、強化樹脂層が少なくとも順次施工されて仕上げられていることを特徴とする床構造体。
【請求項２】
強化樹脂層の上に、骨材が散布され、更に上塗り層が設けられていることを特徴とする請求項１記載の床構造体。
【請求項３】
緩衝層にＪＩＳＡ６０２１に規定する−２０〜６０℃の温度条件下における破断時のつかみ間の伸び率が３０％以上の樹脂が使用されている請求項１もしくは２記載の床構造体。
【請求項４】
下地に、必要により第１プライマー層を設けたのち、タックコート層、樹脂モルタル層、目止め層、第２プライマー層、緩衝層、強化樹脂層が少なくとも順次施工することを特徴とする床構造体の施工法。
【請求項５】
強化樹脂層の上に、骨材を散布し、更に上塗り層を施工する請求項４記載の床構造体の施工法。
【請求項６】
緩衝層にＪＩＳＡ６０２１に規定する−２０〜６０℃の温度条件下における破断時のつかみ間の伸び率が３０％以上の樹脂を使用する請求項３もしくは４記載の床構造体の施工法。
【発明の詳細な説明】
【０００１】
【産業上の利用分野】
本発明は各種の床、例えば食品工場、薬品工場、電子部品工場など各種の工場や倉庫、あるいは駐車場などの床に防水性や耐磨耗性、耐スリップ性などの高度な性能が求められる各種の床と床の施工法に関するものであり、詳しくは樹脂モルタル層、緩衝層及び熱硬化性樹脂と繊維補強材とからなる強化樹脂層などが重層して仕上げられている床構造体とその施工法に関するものである。
【０００２】
【従来の技術】
従来、防水性、耐薬品性、防塵性などを求められる食品工場、薬品工場、電子部品工場、その他各種の工場等の床にはエポキシ樹脂系、ウレタン樹脂系などの樹脂系材を塗布して仕上げた床が主として使用されてきている。
これらの床は下地コンクリートを打設し、１ヶ月程度放置して乾燥させたのち、プライマーを塗布し、中塗り、上塗りの工程を経て仕上げられていたが、施工管理の不備などでコンクリート下地が充分に乾燥していない状態において施工すると、コンクリート中の水分が施工された樹脂系床の下に閉じこめられて逃げ場を失ってしまい、水分が樹脂系床を下から突き上げる状況となるためフクレ現象が多発することがある。  このためにコンクリート下地を十分乾燥させるため止むを得ず長い工期をかけて施工が行われている状況にある。
【０００３】
このような問題は、優れた耐水性、耐久性、耐磨耗性、耐スリップ性などの性能を備えるため、駐車場、工場床、倉庫の床、その他の場所に広く採用されている強化樹脂層を採用した防水床においても発生している。
本発明は斯かる上記のような問題に鑑み、鋭意検討した結果なされたもので、コンクリートなど下地中の残留水分による膨れを防止するために、必要により第１プライマー層を設けたのち、タックコート層、樹脂モルタル層、目止め層、第２プライマー層、緩衝層並びに強化樹脂層が少なくとも施工されて仕上げられた床構造体とその施工法により、前記従来において問題となつていた問題を解決したものである。
【０００４】
【特許文献１】特開平４−１４２３２３
【特許文献２】特開平５−３３３０９
【０００５】
【発明が解決しようとする課題】
本発明は前記のような課題、即ち従来の樹脂系の床施工において改良が求められていた課題、即ち施工期間の短縮対策、フクレ現象問題ならびに性能等の多くの課題を解決せんとするものである。
【０００６】
【課題を解決するための手段】
前記のような課題を解決するため、本発明は、必要により第１プライマー層を設けたのち、タックコート層、樹脂モルタル層、目止め層、第２プライマー層、軟質樹脂からなる緩衝層並びに熱硬化性樹脂と繊維強化材からなる強化樹脂層を少なくとも重層して仕上げられた床構造体とその施工法により前記従来の課題を解決したものである。
【０００７】
本発明の床構造体は、コンクリート、軽量コンクリート等の床下地に施工されるものであるが、これらの下地として汚れがないこと、ヒビ割れがないこと、植物油、鉱物油等がしみこんでいないことなどが必要になる。汚れが有る場合は洗剤による洗浄、ひび割れが有る場合はセメント配合物、エポキシ樹脂などによる充填、オイル等の油性の汚れについては中性洗剤による洗浄等の手段により調整できる。
【０００８】
第１プライマー層は、下地との密着性を確保するために必要により設けられる層であつて、エポキシ樹脂、ウレタン樹脂、ビニルエステル樹脂などの硬化性樹脂を有機溶剤に溶解させた樹脂溶液からなり０．１〜０．５ｋｇ／ｍ２  鏝、ローラー、刷毛などの塗布手段により塗布し、下地に一部浸透させ硬化させて形成される。なかでもエポキシ樹脂は密着性に優れるとともに、硬化時間が比較的長いため作業幅が広く、作業性がよい為好ましい。
樹脂濃度は１〜５０重量％が適しており、１重量％以下では下地に過剰に浸透してしまい表面に残らないため密着確保の目的にそぐわない。５０重量％以上の濃度は粘度が高く浸透性が低下し下地に対するアンカー効果が無くなるため適さない。
なお、下地コンクリートの表面の脆弱部をショツトブラスト、サンドブラスト等で機械的に削除すれば第１プライマー層を省くことができる。
【０００９】
タックコートは樹脂モルタル層の接着向上のために設けるもので、エポキシ樹脂、ウレタン樹脂、ビニルエステル樹脂などの接着性に優れる硬化性樹脂あるいは硅砂、炭酸カルシウム等の充填材などを配合したものでもよい。
中でもエポキシ樹脂は密着性、タック性などに優れて作業幅が広く、作業性がよいため好ましい。
該タックコートは０．１５〜０．５ｋｇ／ｍ２鏝、刷毛などの塗布具により下地もくは第１プライマー層の上に設けられる。
【００１０】
該タックコート層の上には、樹脂モルタル層が設けられる。該樹脂モルタル層は、膨れ防止機能のために厚み３〜１０ミリに設けられるもので、エポキシ樹脂、ウレタン樹脂、ビニルエステル樹脂などの硬化性樹脂に骨材、例えば、硅砂、川砂、海砂、セラミツクス粉などを該硬化性樹脂１００重量部に対して、２００〜１５００重量部を配合したものが鏝、刷毛などの塗布具により５．０〜３０ｋｇ／ｍ２塗工して形成される。
なかでも硬化性樹脂にエポキシ樹脂を使用したものは膨れ防止機能、耐薬品性、耐アルカリ性などに優れ、並びに作業幅が広く作業性が良好なため、本発明の目的に相応しいものとして適合している。
【００１１】
該樹脂モルタル層の上には、目止め層が設けられる。
該目止め層は該樹脂モルタル層の凹凸状態の凹部と空隙部を充填することが目的であるが、下地コンクリート中の水分を遮蔽する効果も得られる。
該目止め層はエポキシ樹脂、ウレタン樹脂、ビニルエステル樹脂などの硬化性樹脂に増粘剤、例えば、石綿、シリカ、鉱物繊維などを配合してＴＩ値（チクソ係数）を３〜８に調整した目止め材が使用されて形成される。この範囲のＴＩ値に設定することにより、該凹部への充填性を確保できる。なかでもエポキシ樹脂系の目止め材は密着性に優れ、硬化が緩やかで作業幅が広く作業性に優れるため目止め材として適している。
【００１２】
該目止め層の上に、第２プライマーが塗布され、これまで施工された層と、このあと施工される層との密着性の確保が図られる。
該プライマーには、エポキシ樹脂、ウレタン樹脂、ビニルエステル樹脂など硬化性樹脂からなるプライマー、なかでもウレタン樹脂系の１液タイプの湿気硬化型樹脂１００重量部に水硬性セメント、例えばポルトランドセメント、白色ポルトランドセメント、高アルミナ含有速硬化型セメントなどを３０〜２００重量部配合したものが、塗布するだけでプライマー層が形成でき、しかも緩衝層との密着効果が得られるため使用に適している。
【００１３】
該第２プライマーの上に、軟質の緩衝層が設けられる。
該緩衝層は駆体、下地のひび割れ、寸法変化、動きなどによる応力が上層の強化樹脂層にまで波及することを回避するために設けられるもので、応力を遮断、吸収する特性が求められる。このため、軟質で好ましくはＪＩＳＡ６０２１に規定する−２０〜６０℃の温度条件下における破断時のつかみ間の伸び率が３０％以上であるウレタン樹脂、アクリル樹脂、アクリル・ウレタン変性樹脂、不飽和ポリエステル樹脂、シリコーン樹脂などが使用できる。このような樹脂であれば、駆体や下地の動きに伴う応力に十分に対応できるため、該緩衝層の存在により該応力による駆体や下地の動きが生じても強化樹脂層のクラック、割れなどを回避することができる。これらの中でも、不飽和ポリエステル樹脂は速硬化性で工期を短縮できるため好ましい。
該緩衝層の厚みは前記のような緩衝効果を確保し、耐久性を持たせるために少なくとも０．５ミリ以上あることが望ましい。
【００１４】
該緩衝層の上に強化樹脂層が形成される。
該強化樹脂層は、熱硬化性樹脂と繊維強化材とが複合化されて形成されるものであつて、該熱硬化性樹脂には、周知の不飽和ポリエステル樹脂、エポキシ樹脂、ビニルエステル樹脂、ウレタン樹脂、その他硬化性の樹脂が硬化剤とともに使用される。
【００１５】
また、熱硬化性樹脂には、強化樹脂層を露出した施工が採用される場合などにあつては、仕上がり外観を良好とするために顔料を含むトナーを配合することが行われる。
顔料には酸化チタン、ベンガラ、酸化鉄、カーボンブラック等或いはこれらの混合物として目的とする色調に応じて選定される。顔料はそのまま配合する場合と液状媒体に分散してペーストとして配合使用する場合がありるが、後者の使用方法が簡便に配合できるため好ましい。
【００１６】
繊維強化材としては、各種の繊維素材、例えばナイロン、ビニロン、ポリエステル、アクリル、アラミド、カーボンファイバーなどの合成繊維材、ガラス繊維、石綿繊維、岩綿繊維など無機質繊維材、麻など天然繊維材などが使用されるが、これらの中でも、坪量３００〜６００ｇ／ｍ２のガラス繊維、合成繊維が取り扱い性、施工性、強度、入手性などの点から好ましい。
【００１７】
ガラス繊維、合成繊維には平織り状、マツト状、チップ状の製品があり、それらの形態で使用することができる。なかでもマット状の形態であれば繊維間への液状樹脂の浸透性に優れるため、塗布された熱硬化性樹脂が繊維間に浸透し易く施工に好都合である。更にロール状に巻き取られたものであれば、下地層の表面に熱硬化性樹脂を塗布したのち、ロール状のものを広げて熱硬化性樹脂の塗布面に重ね、さらに熱硬化性樹脂を塗布するか、ロール状のものを下地層の表面に広げたのち、熱硬化性樹脂を十分に塗布して、該緩衝層の表面に至らしめるとともに、繊維間に浸透させ硬化させて繊維強化材と熱硬化性樹脂とを複合化させて、強化樹脂層を形成させることができる。
マツト状のものでは坪量３００〜６００ｇ／ｍ２の素材が、補強効果、取り扱い性、熱硬化性樹脂の浸透性や作業性などの点から使用に適している。
【００１８】
強化樹脂層の上に耐スリップ性、耐磨耗性などの特性を確保するために、必要により骨材が散布される。骨材には、硅砂、碍子のリサイクル粉末、アルミナ粉、ガラス粉、川砂、山砂、海砂、スラッグ、その他セラミックの粉砕物等が使用される。
これらの骨材は単独で使用されるか、適宜、複数の成分が混合されて使用される。該骨材の粒子径は０．０５〜３ｍｍ、好ましくは０．１〜２ｍｍの粒子サイズが使用に適合する。０．０５ｍｍ以下では耐スリップ性が悪くなり好ましくない。また３ｍｍ以上では作業性が劣り、仕上がりがよくないため好ましくない。
骨材は強化樹脂層を形成させる際の熱硬化性樹脂が硬化する過程で散布され、硬化とともに強化樹脂層の内部に沈下もしくは一部沈下させて保持させることが望ましいが、強化樹脂層が硬化した後に散布し、次に述べる上塗り層により固定させ、保持させる施工も採用することができる。
【００１９】
強化樹脂層が硬化したのち、仕上がり外観、耐候性の確保などのために上塗り層が施工される。上塗り層としてアクリル樹脂、アクリルシリコン樹脂、アクリルウレタン樹脂、フッソ樹脂、不飽和ポリエステル樹脂などの樹脂を使用したもので耐候性に優れる塗料を塗布量０．２〜１．０ｋｇ／ｍ２塗布する方法が採用される。なかでもサイズが１〜１０ミリの雲母片、プラスチック片、金属片など薄片を混入させた塗料であれば薄片により太陽光を遮蔽する効果により表面層および強化樹脂層の劣化を防止できる。
【００２０】
これらの樹脂には、必要により増粘剤、充填剤、低収縮剤、レベリング剤、消泡剤、分散剤などが添加されて施工に都合のよい粘度、硬化性、塗布性などが調整されればよい。
【００２１】
以下具体的な実施例について説明する。
実施例１
直径２００ミリ、高さ１２０ミリの型中に水／ポルトランドセメント比が０．７のコンクリートを打設して、気中養生７日後（含水率９％）に実施例、比較例の各施工試験を行い、２０℃で１日間養生して試験体を調製した。
エポキシ樹脂系溶剤型プライマー（アイカ工業（株）、ＪＥ−２５７０）を該試験体の表面に刷毛で０．２ｋｇ／ｍ２塗布して硬化させて第１プライマー層を形成したのち、タックコート層用に、エポキシ樹脂（アイカ工業（株）、ＪＥ−２５４０Ｌ）を０．３ｋｇ／ｍ２鏝で塗布し、直ちに、エポキシ樹脂（アイカ工業（株）、ＪＥ−２５４０Ｌ）１００重量部に対して、骨材として硅砂３号を１５００重量部配合した樹脂モルタルを鏝にて７．０ｋｇ／ｍ２塗布し、硬化させて樹脂モルタル層を形成した。ついで、目止め層として、エポキシ樹脂（アイカ工業（株）  ＪＥ−２５４０Ｌ）に増粘剤（アイカ工業（株）  ＪＥ−９００４）を対重量比１０％入れたＴＩ値が４．０〜４．３の目止め材を０．３ｋｇ／ｍ２塗布して硬化させた。
更に、第２プライマー層としてウレタン樹脂（アイカ工業（株）  ＪＵ−１２７０）１００重量部にポルトランドセメントを１００重量部配合した１液型プライマーを０．２ｋｇ／ｍ２塗布したのち、ＪＩＳＡ６０２１に規定の−２０〜６０℃の温度条件下における破断時のつかみ間の伸び率が３０％以上である軟質の不飽和ポリエステル樹脂（アイカ工業（株）  ＪＥ−２０１０）を１．０ｋｇ／ｍ２塗布・硬化させて緩衝層を形成した。
このあと、該緩衝層の表面に坪量４５０ｇ／ｍ２のガラス繊維マットを配置した上に、不飽和ポリエステル樹脂（アイカ工業（株）  ＪＥ−２０００）を１．５ｋｇ／ｍ２塗布して該ガラス繊維マット内部に十分に浸透させるとともに、該緩衝層の表面にまで至らしめたのち、硅砂を１．０ｋｇ／ｍ２散布し、硅砂を一部沈下させた状態で硬化した強化樹脂層を形成した。
ついで、不飽和ポリエステル樹脂（アイカ工業（株）  ＪＥ−２０００）１００重量部に灰色の着色トナーを１０重量部を配合した上塗り材を０．５ｋｇ／ｍ２鏝で塗布・硬化させた。
最後にトップコートとして不飽和ポリエステル樹脂（アイカ工業（株）  ＪＥ−２０８０）を０．４ｋｇ／ｍ２塗布・硬化させて実施例１の床構造体を仕上げた。
【００２２】
比較例１
実施例１において、第１プライマー層、タックコート層、樹脂モルタル層、目止め層を無くした施工工程で仕上げて比較例１の床構造体を仕上げた。
【００２３】
比較例２
実施例１における第１プライマー層、タックコート層、樹脂モルタル層、目止め層並びに第２プライマーを無くした代わりに、不飽和ポリエステル樹脂（アイカ工業（株）  ＪＥ−２０００）１００重量部に硅砂３号を１００重量部配合した下地調整材を１．０ｋｇ／ｍ２鏝で塗布し硬化させて下地調整層を形成する施工により比較例２の床構造体を仕上げた。
【００２４】
実施例、比較例の床構造体の試験体について、膨れ促進試験を実施した結果は表１の通りであつた。
【表１】
2004176448.tif 000002
（  ）内は膨れ部分の面積比率％を示す。
膨れ促進試験
実施例及比較例で作成した試験体の塗膜とコンクリート部分の境界面より１センチ下までのコンクリート部分を５０℃の温水中に浸漬した状態で経時的に膨れの発生状況などを観察して、異常の有無の観察と膨れの面積比率を測定する。
【００２５】
【発明の効果】
従来の駆体表面など下地にプライマー、中塗り、上塗り層などの手順を経て施工した床構造体にあつては、下地から表面層に向けて突き上げる水分により密着性が低下するため、膨れの発生が避けられなかった。
しかしながら本発明になる床構造体並びにその施工法では、必要により第１プライマー層を設けたのち、タックコート層、樹脂モルタル層、目止め層、第２プライマー層並びに軟質の緩衝層を設け、ついで強化樹脂層を重層したものであるため、該樹脂モルタル層が下地水分の遮断層として機能して効果的に遮蔽することにより前記従来のような膨れの発生をなくすことがきた。また、下地との密着性に不安があつても、第１プライマー層を設けることにより下地との密着性を確保することができる。
また、伸びのある緩衝層を介在させているため、下地のひび割れなどに起因する動きに対して、柔軟に対応して吸収、遮断した強化樹脂層への影響を低減してクラックを防止できるため耐久性のある床構造体が得られる。
更に、強化樹脂層の上に骨材を散布して固定させた床構造体では、耐磨耗性、耐スリップ性が高められたものに仕上げられるため、人の歩行、車の走行に安全性が向上するとともに耐用年数を長くすることができる。